FR 2237723 A1 19750214 FR 7326600 A 19730719 La présente invention a essentiellement pour objet un flux pour le soudage de métaux réfractaires et de métaux non ferreux, notamment du titane et de ses alliages sous atmosphère de gaz protecteurs. On connaît déjà un flux de composition pondérale suivante : fluorure-de calcium 58 à 66 % et fluorure d'aluminium 34 à 42 % (voir le certificat d'auteur U.R.S.S. n0 348314). Ce flux est utilisé pour le soudage du titane et de ses alliages. Toutefois, sa mise en oeuvre s'accompagne de la formation de scorie qui adhère fortement au métal à souder l'eqimination de cette scorie de la surface de l'assemblage soudé est une opération assez laborieuse, qui exige l'emploi d'outils convenables. En outre, le cordon de soudure a une largeur et une profondeur irrégulière du métal fondu. Pour pallier ces défauts on réduit la vitesse de soudage ou bien on élève l'intensité du courant de soudage. Toutefois la réduction de la vitesse de soudage entraîne une baisse de la productivité, alors que l'élévation-de l'intensité du courant de soudage fait monter la température dans la zone du cordon de soudure, ce qui entraîne un gauchissement du métal à souder. En outre, la préparation des bords à souder soulève des difficultés sérieuses. A cet effet, il est indispensable d'usiner soigneusement les bords à souder, ce qui exige du temps. Entant donné l'extension prise par les travaux de soudage, il est devenu nécessaire d'augmenter la vitesse de soudage et de réduire le temps alloué aux travaux préparatoires et au décrassage subséquent du cordon de soudure p-our la débarrasser de sa scorie. le but de la présente invention est d'éliminer les difficultés précitées. On s'est donc proposé d'élaborer un flux pour le soudage de métaux réfractaires et de métaux non ferreux, dont la composition permettrait d'accélérer le soudage, de réduire les contraintes résiduelles de soudage, la largeur du cordon de soudure et de la zone d'influence thermique, ainsi que d'améliorer la séparation de la scorie de la surface de l'assemblage soude. Ce problème est résolu grâce à un flux pour le soudage de métaux réfractaires et de métaux non ferreux, du type contenant du fluorure de calcium et du fluorure d'aluminium, et caractérisé, suivant l'invention, en ce qutil contient en outre 3 à 7 yo en poids de fluorure de baryum, les autres constituants étant introduits dans les proportions pondérales suivantes : fluorure de calcium83 à 92 %, fluorure d'aluminium de 5 à 10 yO. Un tel flux permet d'élever la productivité grâce à l'augmentation de la vitesse de-soudage, d'améliorer la précision des constructions soudées en diminuant les déformations résiduelles de soudage, et d'obtenir des cordons de soudure étanches, exempts de défectuosités et équivalents, au point de vue de leur résistance mécanique, au métal de base. Il est avantageux que dans le flux selon l'invention le rapport du fluorure de baryum au fluorure d'aluminium soit compris entre 0,6 et 1,4. Un tel rapport entre les constituants assure une fusion stable en cas de soudage de pièces d'une épaisseur-de 0,8 à 3,5 mm. D'autres caractéristiques et avantages de l'invention apparaîtront à la lecture de la description qui va suivre dé plusieurs exemples de composition du flux proposé. EXEMPLE T Pour le soudage d'alliages de titane faiblement alliés, en épaisseurs de .0,8 à 1 mm, il est recommandé d'utiliser un flux de composition pondérale suivante (fui) fluorure de calcium 88, fluorure d'aluminium 5, Fluorure de. baryum 7. Le rapport de la teneur en fluorure de baryum à celle en fluorure d'aluminium est de 1,4. EXEMPLE 2 Pour le soudage d'alliages de titane faiblement alliés, en épaisseurs de 2 à 3 mm, le flux peut avoir la composition pondérale suivante (%) : fluorure de calcium 92, fluorure d'aluminium 5, fluorure de baryum 3. Le rapport de la teneur en fluorure de baryum à celle en fluorure d'aluminium est de 0,6. EXEMPLE 3 Pour le soudage d'alliages de titane moyennement alliés, en épaisseurs de 3 à -3,5 mm, le flux peut avoir la composition pondérale suivante (%) fluorure de- calcium 83, fluorure d'aluminium to, fluorure de baryum 7. le rapport de la teneur en fluorure de baryum à la teneur en fluorure d'aluminium est de Les essais effectués montrent, en ce qui concerne le soudage d'alliages de titane faiblement alliés, d'une épaisseur de 1 mm, que la vitesse de soudage augmente- de à à2 fois en comparaison de leur soudage à l'aide du flux connu. La scorie résiduelle est facilement éliminée de la surface de l'assemblage soudé(au moyen d'une brosse en ácierX alors que le flux connu n'est éliminé qu'après un -nettoyage låborieux au moyen d'outils spéciaux. le flux conforme à l'invention peut être utilisé également pour le soudage de métaux réfractaires (molybdène, niobium) et de métaux non ferreux, notamment du cuivre. Bien entendu, l'invention n'est nullement limitée aux modes de réalisation décrits, qui n'ont été donnés qu'à titre d'exemple. En particulier, elle comprend tous les moyens constituant des équivalents techniques desmoyens décrits, ainsi que leurs combinaisons, si celles-ci sont exécutées selon l'esprit de l'invention. REVENDICADIONS t. Flux pour soudage de métaux réfractaires et de métaux non ferreux, du type contenant du fluorure de calcium et du fluorure d'aluminium, caractérisé en ce qu'il contient en outre du fluorure de baryum à raison de 3 à 7 % en poids, les constituants précités étant introduits dans les proportions pondérales suivantes fluorure de calcium 83 à 92 ffi fluorure d'aluminium 5 à 10 % 2. Flux suivant la revendication 1, caractérisé en ce que le rapport du fluorure de baryum au fluorure d'aluminium est compris dans une plage de 0,6 à 1,4.